(57)【要約】【課題】インクジェット用記録媒体にインクジェットプリンターによって画像や文字などの情報を印画記録する場合に美観が良好で、鯵みやコックリングの発生がなく、特に記録媒体の記録部であるインク受容層の色域再現範囲が広く、色安定性に優れ、印刷校正用途としても好適であるインクジェット用記録媒体を提供するのである。【解決手段】支持体５の少なくとも片面上にインク受容層２が設けられているインクジェット用記録媒体１において、インク受容層２は支持体５上に少なくとも中間層４と染料定着層３とをこの順に設けて構成され、染料定着層３は少なくともカチオン性乾式シリカと酢酸ジルコニウムと結着剤とから構成されている。【選択図】図１
2005035215.tif 000002
【特許請求の範囲】
【請求項１】
支持体５の少なくとも片面上にインク受容層２が設けられているインクジェット用記録媒体１において、インク受容層２は支持体５上に少なくとも中間層４と染料定着層３とをこの順に設けて構成され、染料定着層３は少なくともカチオン性乾式シリカと酢酸ジルコニウムと結着剤とから構成されていることを特徴とするインクジェット用記録媒体。
【請求項２】
前記染料定着層３のカチオン性乾式シリカは、その１次粒子の平均粒子径が２０ｎｍ以下であることを特徴とする請求項１記載のインクジェット用記録媒体。
【請求項３】
前記染料定着層３におけるカチオン性乾式シリカと酢酸ジルコニウムとの混合比率が、カチオン性乾式シリカ１００重量部に対して酢酸ジルコニウムが７〜４０重量部であることを特徴とする請求項１または２記載のインクジェット用記録媒体。
【請求項４】
前記染料定着層３にアルキルアミン又はアルキルジアミン型四級アンモニウム塩重合体が固形分全重量中に２〜１０重量％含まれていることを特徴とする請求項１乃至３のいずれか１項記載のインクジェット用記録媒体。
【請求項５】
前記染料定着層３中にθ−アルミナが前記カチオン性乾式シリカ１００重量部に対して１０〜２５重量部含まれていることを特徴とする請求項１乃至４のいずれか１項記載のインクジェット用記録媒体。
【請求項６】
前記中間層４中に湿式シリカが含まれており、且つ該中間層４のバインダーとしてシラノール変性されたポリビニルアルコール類が含まれていることを特徴とする請求項１乃至５のいずれか１項記載のインクジェット用記録媒体。
【請求項７】
前記支持体５が非コーテツド紙であることを特徴とする請求項１乃至６のいずれか１項記載のインクジェット用記録媒体。
【発明の詳細な説明】
【技術分野】
【０００１】
本発明はインクジェットプリンターによって画像や文字などの情報を記録する場合に、美観が良好で、鯵みやコックリングの発生もなく、特に記録部の色域再現範囲が広く、且つ印画後の色安定性に優れ、印刷校正用途としても好適なインクジェット用記録媒体に関するものである。
【背景技術】
【０００２】
近年、コンピュータ出力用に各種方式のプリンターが普及している。中でもインクジェットプリンターは、静粛性、コスト、簡便性、画像品質が優れ、特にフルカラー画像を高品位で再現でき、他方式には無い優れた性能を有し、さらなる普及が期待できる。特に近年ではインク滴の制御と濃淡インクの開発、及び記録媒体の性能向上に伴い、銀塩写真並みの画像が得られるまでに技術が進歩している。
【０００３】
このような技術の発展に伴い、オフセット印刷やグラビア印刷の印刷校正用としても、インクジェットプリンターを用いることが多くなってきている。そして、インクジェットプリンターによる印刷校正によって、オンデマンドでの校正出力が可能になっただけでなく、さらには、リモートプルーフシステムが実現可能となり、迅速な校正が可能となった。
【０００４】
上記インクジェット記録方式においては、インクとしては染料が溶解された水性インクを使用し、記録媒体としては支持体上にインク受容層の形成された記録媒体を用いるのが一般的である。
【０００５】
ここで、記録媒体の一般的な技術例を挙げるなら、多孔質シリカをポリビニルアルコールに分散させ、カチオン成分を添加したものをインク受容層として設けた記録媒体によって、物理的な作用によりインクをシリカ細孔に吸収させ、且つカチオン成分により、染料を化学的に定着させる方法、もしくはアルミナゾルを用いて、物理的にインクを吸収させながらアルミナにより染料を化学的に定着させる方法、もしくはカチオン性樹脂を用いて膨潤によりインクを物理的に吸収させながら、カチオン部により染料を化学的に定着させる方法等がある。
【０００６】
このような−般的な記録媒体においては、銀塩写真をターゲットとして画質、光沢感、乾燥性、耐水性の向上を目的として開発されたものが多い。そのため、これらの特性については満足のできるものが多いが、色域再現範囲に関しては、オフセット印刷やグラビア印刷の色域再現範囲を満たすことができず、印刷校正用途としては実用的ではなかった。また、印画後、染料は徐々に定着していくため、特に印画後の数時間での色の経時変化は大きく、その点でも色の安定性が重要である印刷校正用途としては不向きであった。
【０００７】
また、近年では、特に無機微粒子にて細孔を形成したインクジェット用記録媒体において、インク吸収性、インク乾燥性、画像品位に関して良好な特性を持つものが多く提案されている（例えば、特許文献１〜４参照）。
【０００８】
しかしながら、これらの例では染料が細孔の内部に潰透し、細孔内部にて発色するために、本来染料が持つ色味が十分生かされないため、色域再現範囲に関しては、オフセット印刷やグラビア印刷の印刷における色域再現範囲を満たさず、印刷の校正用途としては不十分であった。また、染料は細孔中で徐々に定着されるために、色安定性も良好とは言えず、印画後３０分を基準とした１日後の色相変化の値（ΔＥ）は高い値であり、印刷の校
正用途としては、この点でも不十分であった。
【特許文献１】特開平１１−３４８４０９公報
【特許文献２】特開２０００−９４８３０公報
【特許文献３】特開２０００−３０９１５７公報
【特許文献４】特開２００１−９６９１１公報  また、膨潤によりインクを吸収させるようなインクジェット用記録媒体の場合、透明な樹脂を用いることにより、染料が持つ本来の色相に近いものが得られ、色域再現範囲は広くなるが、膨潤しながらインクを吸収させるためにインク吸収速度は遅く、近年の高速のインクジェットプリンターでは、ビ一ディング等が発生し、高画質を得ることはできなかった。
【０００９】
このため、特に印刷校正用途としても十分使用可能なインクジェット用記録媒体が切望されている。即ち、インク吸収性に優れるばかりではなく、印刷の色再現範囲を満たし、且つ印画後の色安定性の高いインクジェット用記録媒体である。
【発明の開示】
【発明が解決しようとする課題】
【００１０】
すなわち、従来の技術では、銀塩写真に類似した風合いや印画物を得るには好適であるが、色域再現範囲に関してはオフセット印刷やグラビア印刷の持つ色域再現範囲に対して不足していた。また、色安定性も校正用途としては満足できるものではなかった。
【００１１】
一般にオフセット印刷やグラビア印刷では、専用の印刷用紙の上に画像情報に基づいてインキを載せ、乾燥や硬化させることにより画像情報を記録する。その際、印刷インクの一部は用紙内部に浸透するが、その大部分は用紙の表面に留まるのが普通であり、従って発色成分である染料や顔料の大部分も表面に留まることになり、染料や顔料が持つ本来の色相が十分発現される。
【００１２】
一方、インクジェットによる印刷においては、インクジェット記録用のインクが、基本的にインク受容層と呼ばれる塗布層の内部に漫透し、従って染料もインク受容層の内部に定着されて発色する。そのため、インク受容層の膜の透明性、屈折率等の他、さらにはインク中の染料以外の成分、すなわち残溶媒や残添加剤にも発色が影響され、染料本来が持つ色相が十分発現されない場合が多い。
【００１３】
そのため、オフセット印刷やグラビア印刷の色校正等において、インクジェットプリンターを用いてインクジェット用記録媒体のインク受容層に印画を行って色校正をする場合に、従来のインクジェット用記録媒体では、画質や文字の鯵み等が優れていても、色再現範囲に関して、オフセット印刷やグラビア印刷の色再現範囲よりも狭く、実用上十分ではなかった。
【００１４】
また、インクジェット記録用のインクがインク受容層の内部に漬透するのには時間を要し、その間に染料が完全には定着されず、印画初期での色変化は大きいものであった。そのために、インクジェット用記録媒体を校正用途として用いた場合、印画後、色がある程度安定するまでの数時間は、キャリブレーションを行うことができず、実用的ではなかった。
【００１５】
したがって、印刷校正用途としてインクジェット用記録媒体を用いるためには、印画後
直ぐに染料が定着し、印画初期での色変化ができるだけ早い時間で安定することと、その後も色の経時変化が少ないことが求められるものである。
【００１６】
本発明は、このような従来の技術が持つ問題点に鑑みてなされたものであって、すなわち、インクジェット用記録媒体にインクジェットプリンターによって画像や文字などの情報を印画記録する場合に、美観が良好で、鯵みやコックリングの発生がなく、特に記録媒体の記録部であるインク受容層の色域再現範囲が広く、色安定性に優れ、印刷校正用途としても好適であるインクジェット用記録媒体に関するものである。
【課題を解決するための手段】
【００１７】
本発明の請求項１に係る発明は、図１に示すように、支持体５の少なくとも片面上にインク受容層２が設けられているインクジェット用記録媒体１において、インク受容層２は支持体５上に少なくとも中間層４と染料定着層３とをこの順に設けて構成され、染料定着層３は少なくともカチオン性乾式シリカと酢酸ジルコニウムと結着剤とから構成されていることを特徴とするインクジェット用記録媒体である。
【００１８】
本発明の請求項２に係る発明は、上記請求項１に係るインクジェット用記録媒体において、前記染料定着層３のカチオン性乾式シリカは、その１次粒子の平均粒子径が２０ｎｍ以下であることを特徴とするインクジェット用記録媒体である。
【００１９】
本発明の請求項３に係る発明は、上記請求項１または２に係るインクジェット用記録媒体において、前記染料定着層３におけるカチオン性乾式シリカと酢酸ジルコニウムとの混合比率が、カチオン性乾式シリカ１００重量部に対して酢酸ジルコニウムが７〜４０重量部であることを特徴とするインクジェット用記録媒体である。
【００２０】
本発明の請求項４に係る発明は、上記請求項１乃至３のいずれか１項に係るインクジェット用記録媒体において、前記染料定着層３にアルキルアミン又はアルキルジアミン型四級アンモニウム塩重合体が固形分全重量中に２〜１０重量％含まれていることを特徴とするインクジェット用記録媒体である。
【００２１】
本発明の請求項５に係る発明は、上記請求項１乃至４のいずれか１項に係るインクジェット用記録媒体において、前記染料定着層３中にθ−アルミナが前記カチオン性乾式シリカ１００重量部に対して１０〜２５重量部含まれていることを特徴とするインクジェット用記録媒体である。
【００２２】
本発明の請求項６に係る発明は、上記請求項１乃至５のいずれか１項に係るインクジェット用記録媒体において、前記中間層４中に湿式シリカが含まれており、且つ該中間層４のバインダーとしてシラノール変性されたポリビニルアルコール類が含まれていることを特徴とするインクジェット用記録媒体である。
【００２３】
本発明の請求項７に係る発明は、上記請求項１乃至６のいずれか１項に係るインクジェット用記録媒体において、前記支持体５が非コーテツド紙であることを特徴とするインクジェット用記録媒体である。
【発明の効果】
【００２４】
以上のように、本発明のインクジェット用記録媒体によれば、インクジェットプリンターによって画像や文字などの情報を記録する場合に、中間層により十分なインク吸収性を持たせ、且つ染料定着層により多くの染料がインク受容層中の表面に近い部分に定着できるようになり、発色性の優れるインクジェット用記録媒体を得ることができる。
【００２５】
そのため、インクジェットプリンターによって本発明のインクジェット用記録媒体に印画された画像や文字などの情報は美観が良好で、鯵みやコックリングの発生もなく、オフセット印刷やグラビア印刷のもつ色域再現範囲を十分に満たすことができ、且つ印画後の色安定性に優れ、印刷校正用途としても十分使用可能なインクジェット用記録媒体を得ることができる。
【発明を実施するための最良の形態】
【００２６】
以下に、本発明のインクジェット用記録媒体について詳細に説明する。
【００２７】
本発明のインクジェット用記録媒体は、図１の側断面図に示すように、支持体５の少なくとも片面上にインク受容層２が設けられているインクジェット用記録媒体１において、インク受容層２は、支持体５上に少なくとも中間層４と染料定着層３とをこの順に設けて構成され、染料定着層３は、少なくともカチオン性乾式シリカと酢酸ジルコニウムと結着剤とから構成されているインクジェット用記録媒体である。
【００２８】
本発明で述べる染料定着層３の酢酸ジルコニウムは、イオン的には中性のジルコニウム化合物である。通常、粉末あるいは水溶液として市販されているが、水溶液の場合、酢酸と酸化ジルコニウムの混合液として提供され、濃度は、酸化ジルコニウムの％で表示されることもある。
【００２９】
理由は明らかではないが、酢酸ジルコニウムをインク受容層２（インク受像層）を構成する染料定着層３に加えることにより、特にシアンの色安定性に優れる記録媒体が達成される。
【００３０】
本発明で述べる染料定着層３のカチオン性乾式シリカは、気相法シリカともよばれ、一般的には四塩化ケイ素を、水素と酸素と共に燃焼させ作製されるシリカであり、特徴としては、粒子が非常に微細であることが挙げられる。ここでカチオン性乾式シリカは、染料定着層３の透明性とインク受容層２表面の光沢性の点から１次粒子の平均粒子径が２０ｎｍ以下のものがより好ましく用いられる。
【００３１】
これによると、染料定着層３を構成層とするインク受容層２の透明性が向上し、色再現範囲が広いインクジェット記録用のインク受容層２が達成される。本発明では、染料の定着性を向上させ、色の安定性を高めるためにも、染料定着層３にはカチオン性の乾式シリカを用いる。
【００３２】
染料定着層３に含有させるカチオン性乾式シリカと酢酸ジルコニウムとの混合割合は、好ましくは、シリカ１００に対する酢酸ジルコニウムの重量比が７〜４０である。前述した通り、酢酸ジルコニウムの使用により、特にシアンの色の安定性を向上させ、色の経時変化を抑制させることができる。しかしながら、多量に用いると色再現範囲が狭まり、校正用途としては好ましくない。色の安定性と色の再現範囲のバランスを考慮し、適切な割合で用いるのが好ましい。
【００３３】
カチオン性乾式シリカとは、乾式シリカの表面をカチオン性化合物によりカチオン化させたものである。通常、未処理の乾式シリカは表面がアニオン性であり、アニオン性の染料を定着することはできない。そのため、染料を定着させるためには、カチオン性の添加剤を別途加えるか、あるいはシリカの表面をカチオン性にする必要がある。カチオン性の添加剤を別途加える場合、調液の難しさや調液後の安定性といった多くの課題があり、シリカのシラノール基を直接化学処理して、カチオン性とする方法が比較的容易である。
【００３４】
カチオン性化合物としては、有機化合物、無機化合物は問わないが、カチオン化方法と
しては、例えば四級アンモニウム塩を有する有機化合物やポリマーにて表面処理を行い、乾式シリカの表面をカチオン化させる方法、あるいはアミンを有する有機化合物やポリマーにて、乾式シリカの表面処理を行い、その後ハロゲン化アルキルやルイス酸等で処理を行い、アミン塩としてカチオン化させる方法、あるいはアルミナ、チタン、マグネシウムの無機化合物、あるいはその酸化物によって乾式シリカの表面処理を行い、カチオン化させる方法等がある。
【００３５】
また、カチオン化方法として、アミノ基を有する有機化合物やポリマーにて乾式シリカの表面処理を行い、水中に分散させてアミノ基を電解させることにより表面をカチオン化させる方法等がある。尚、電解により表面をカチオン化させる方法においては、乾式シリカのコロイド分散液のｐＨ値を、十分に等電点のｐＨ値以下とすることが必要である。
【００３６】
ここで、アミンを有する有機化合物やポリマーにて、乾式シリカの表面処理を行い、その後ハロゲン化アルキルやルイス酸等で処理を行い、アミン塩としてカチオン化させる方法よりも、加水分解等によりアミンを処理させ、酸性下にてカチオン性とするカチオン化方法が、より簡易であり、安定性にも優れるため、本発明には、上記方法の中で好適であると考えられる。
【００３７】
しかしながら、アミンを処理させた場合、ｐＨ値によっては、アミンがカチオン性を有することができず、インクジェット記録時におけるインクがインク受容層２表面（染料定着層３）に打ちこまれた瞬間の染料定着性に対して弱い場合もある。そのため、カチオン性のアルキルジアミン型の四級アンモニウム塩重合体を同時に加えることにより、インク定着性に優れた染料定着層３が達成される。
【００３８】
さらに、前記染料定着層３中に、θ−アルミナを加えることにより、インク定着性向上の効果はより一層強くなる。しかし一方では、四級アンモニウム塩の割合を増やすことにより、急激に耐候性が劣るという欠点や、アルミナの割合を増やすことにより記録媒体の色再現範囲が狭くなるという欠点があるために、色の安定性や色再現範囲を重要視するような用途のインクジェット記録用媒体（インクジェット記録用受像紙）を得るためには、上記θ−アルミナ、四級アンモニウム塩重合体は一定量以下の範囲の使用が好ましい。
【００３９】
その範囲とは、θ−アルミナの使用量は、前記カチオン性乾式シリカ１００重量部に対して１０〜２５重量部含まれていること、アルキルアミン型又はアルキルジアミン型の四級アンモニウム塩重合体の使用量は、重量％で固形分全重量中に２〜１０重量％含まれていることである。
【００４０】
また、本発明での染料定着層３の結着剤は任意のものが用いられるが、一般的にはポリビニルアルコール類、ウレタン樹脂、アクリル樹脂、エステル樹脂を溶媒に溶解させて用いるか、或いは自己乳化もしくは乳化剤によりエマルジョン化させて用いる。その際、カチオン性乾式シリカを凝集させることのないような結着剤の選定が重要である。
【００４１】
本発明での染料定着層３の結着剤として、中でも、ポリビニルアルコール類を用いる場合、高画質で広い色域再現範囲を持つインクジェット用記録媒体を安価に製造できるだけではなく、カチオン性乾式シリカの分散安定性が良く、塗工安定性に優れた染料定着層３の塗工液を得ることができる。さらに、この安定性を高めるために染料定着層３の塗工液のｐＨ値を６．０以下に調整することが好ましく、さらには、そのｐＨ値を５．０以下に調整することがより好ましい。
【００４２】
また、本発明における染料定着層３のアルキルアミンあるいはアルキルジアミン型の四級アンモニウム塩重合体は、重合度は特に限定されないが、調液後の塗液の安定性を考慮
した場合は、比較的低分子のものが用いられる。なお、本発明における染料定着層３には必要に応じてガラスビーズ（例えば、ＧＢ６０３Ｍ、東芝バロティーニネン社製）を適宜に混入分散させることができる。
【００４３】
本発明における支持体５には、天然セルロース繊維、合成セルロース繊維等のパルプ構造体としての紙、あるいは紙を主体とするシート、あるいは合成樹脂フィルム等が使用できるが、本発明においては、特に非コーティツド紙が好適である。
【００４４】
また、支持体５は、インクジェット用記録媒体のインクジェットプリンターヘの良好な搬送性を得るために、通常８０〜２００ｇ／ｍ2 程度のものを用いるのが好ましい。
【００４５】
非コーティツド紙については、紙の表面がコート処理されていない紙であり、上質紙、中質紙などが用いられる。また、サイズ度、白色度は特に限定されないが、サイズ剤を内添させ、ステキヒトサイズ度が、おおよそ１５秒以上であるものを用いると、インク受容層２の塗布工程がより容易となるために好ましい。しかしながら、ステキヒトサイズ度が高すぎると吸収性が低下し、鯵みや色域再現範囲の低下となるので、バランスを考慮し適当なものを選択する。
【００４６】
中間層４に用いる材料としては通常、インク吸収性の点から吸水量の比較的大きな無機フィラーを主とした材料を用いる。特に湿式シリカを用いると、コストやインク吸収能力の点に優れ、好適である。さらに、シラノール変性されたポリビニルアルコール類をバインダーとして用いることにより、熱架橋により強固な中間層が形成され、クラックの発生も少なく、且つ上層の染料定着層３を塗布しても、中間層４が溶解したりすることがないためより好ましい。なお、この中間層４には必要に応じてガラスビース（例えば、ＧＢ６０３Ｍ、東芝バロティーニネン社製）を適宜に混入、分散させるようにしてもよい。
【００４７】
中間層４の塗布量は、通常１０〜４０ｇ／ｍ2 程度、好ましくは１５〜３０ｇ／ｍ2 程度である。塗布厚みが薄すぎるとインク吸収性が低下し、インク受容層２の表面で鯵みが発生したり、乾燥性が遅くなり、コックリングが発生する等の悪影響を与えるため好ましくない。また、厚みが厚すぎると、コスト高になり、カールが発生したりするために好ましくない。
【００４８】
染料定着層３の塗布量は、通常３ｇ〜２０ｇ／ｍ2 程度、好ましくは５ｇ〜１５ｇ／ｍ2 程度である。厚みが薄すぎると染料定着能力が不足し、鯵みの発生が見られたり、色域再現範囲が狭くなり、逆に厚みが厚すぎると、コスト高になり、カールが発生するために好ましくない。
【００４９】
本発明においては、インク受容層２には必要に応じて、架橋剤、染料固着剤、酸化防止剤、蛍光増白剤、界面活性剤、消泡剤、ｐＨ調整剤、防腐剤、紫外線吸収剤、分散剤等の添加剤を、本発明の目的を防げない範囲で、従来公知のものから任意に選択し含有させても良い。
【００５０】
また、インク受容層２は、支持体５の片面、或いは両面に設けることができるが、片面に設ける場合、カール防止やプリンターヘの搬送性向上のために、必要に応じてインク受容層２の反対面に、該インク受容層２の乾燥固化収縮率が略等しいコーティング剤による背面層（図示せず）を設けることができる。
【００５１】
本発明のインクジェット記録媒体を作成するに当たっては、中間層４や染料定着層３に混合するシリカやジルコニウム等のフィラーと、結着剤、及び添加剤の混合、分散は、分散機等を用いて分散、混合、または溶解する従来公知の方法を用いれば良い。
【００５２】
また、支持体５への中間層４や染料定着層３の塗工に際しても、公知の方法、例えばロールコーター法、フレードコーター法、エアナイフコーター法、ゲートロールコータ一法、サイズプレスコーター法等により支持体５表面に塗布する。その後、熱風乾燥炉、熱ドラム等を用いて乾燥を行い、本発明のインクジェット記録媒体１を得る。
【００５３】
本発明のインクジェット用記録媒体は、次のような作用がある。
【００５４】
＜作用＞
本発明の請求項１に係るインクジェット用記録媒体は、染料定着層３に、少なくともカチオン性乾式シリカと酢酸ジルコニウムが含まれており、染料定着層３に対するインクジェット用インキの吸収速度、吸収容量が向上し、印画後の乾燥性がより高く、鯵みの少ないインクジェット用記録媒体が達成される。
【００５５】
さらに、本発明の請求項２に係るインクジェット用記録媒体は、上記請求項１に係るインクジェット用記録媒体において、前記染料定着層３に含有するカチオン性乾式シリカの１次粒子の平均粒子径を２０ｎｍ以下とすることにより、透明性に優れた染料定着層３が形成され、色再現範囲が広く、且つ光沢性のより高いインクジェット用記録媒体を得ることができる。
【００５６】
また、本発明の請求項３に係るインクジェット用記録媒体は、上記請求項１または２に係るインクジェット用記録媒体において、前記染料定着層３におけるカチオン性乾式シリカと酢酸ジルコニウムとの混合比率を、カチオン性乾式シリカを１００重量部に対して、酢酸ジルコニウムを７〜４０重量部とすることにより、インク吸収性と染料定着性のバランスに優れ、また、印画後の色安定性に優れたインクジェット用記録媒体を得ることができる。
【００５７】
さらに、本発明の請求項４に係るインクジェット用記録媒体は、上記請求項１乃至３のいずれか１項に係るインクジェット用記録媒体において、前記染料定着層３に、アルキルアミン又はアルキルジアミン型四級アンモニウム塩重合体を、固形分全重量１００％に対して２〜１０重量％含むようにすることにより、染料定着速度が向上し、短時間で色が安定するために好ましい。
【００５８】
また、本発明の請求項５に係る発明は、上記請求項１乃至４のいずれか１項に係るインクジェット用記録媒体において、前記染料定着層３中にθ−アルミナを、前記カチオン性乾式シリカ１００重量部に対して１０〜２５重量部含むようにすることにより、色安定性をさらに向上させることができる。
【００５９】
また、本発明の請求項６に係る発明は、上記請求項１乃至５のいずれか１項に係るインクジェット用記録媒体において、前記中間層４中に湿式シリカを含ませ、且つ中間層４のバインダーとしてシラノール変性されたポリビニルアルコール類を含ませることにより、インキ受容層２の中間層４、または染料定着層３と中間層４とから構成されるインキ受容層２の層全体に対するインクジェット用インキの吸収速度、吸収容量を向上させることができ、印画後の乾燥性がより高く、鯵みの少ないインクジェット用記録媒体を得ることができる。
【００６０】
さらに、本発明の請求項７に係る発明は、上記請求項１乃至６のいずれか１項に係るインクジェット用記録媒体において、前記支持体５を、非コーテツド紙とすることにより、色再現範囲が広くなるために、より好ましい。
【００６１】
以上のように本発明によれば、インクジェットプリンターによって画像や文字などの情
報を記録する場合に、美観が良好で、鯵みやコックリングの発生もなく、特には記録部の色域再現範囲が広く、色安定性に優れ、印刷校正用途としても好適であるインクジェット用記録媒体を得ることができる。
【００６２】
以下に、本発明の実施例及び比較例について具体的に説明する。まず、実施例及び比較例において使用する材料は下記の通りである。文中の重量値は固形分基準である。
【００６３】
支持体５には、以下に示す支持体Ａ、Ｂのそれぞれ用紙を用いた。
＜支持体＞
・支持体Ａ
ＯＫプリンス上質（王子製紙（株）製）                      １２７．９ｇ／ｍ2 
・支持体Ｂ
ＯＫトップコートＮ（王子製紙（株）製）                    １２７．９ｇ／ｍ2 
中間層４には以下に示す組成にて調液した中間層用インキＡ、Ｂを用いた。
＜中間層＞
・中間層用インキＡ
湿式シリカ  Ｘ−３７Ｂ（トクヤマ（株）製）                            １０ｇ
シラノール変性ポリビニルアルコール  Ｒ−１１３０（クラレ（株）製）      ４ｇ
水                                                                    ８６ｇ
・中間層用インキＢ
炭酸カルシウム  μ−ＰＯＷＤＥＲ  ３Ｎ（備北粉化工業（株）製）      １２０ｇ
シラノール変性ポリビニルアルコール  Ｒ−１１３０（クラレ（株）製）      ４ｇ
水                                                                    ８４ｇ
染料定着層３には以下に示す組成にて調液した染料定着層用インキＡ〜Ｇを用いた。
＜染料定着層＞
・染料定着層Ａ
カチオン性乾式シリカＡ（平均１次粒子径：７ｎｍ）                      ７０ｇ
酢酸ジルコニウム水溶液（濃度値２０％：日本軽金属（株）製）            １８ｇ
ポリピニルアルコール  ＰＶＡ−６１７（クラレ（株）製）                １０ｇ
水                                                                  ４１０ｇ
・染料定着層Ｂ
カチオン性乾式シリカＢ（平均１次粒子径：２５ｎｍ）                    ７０ｇ
酢酸ジルコニウム水溶液（濃度値２０％：日本軽金属（株）製）            １８ｇ
ポリビニルアルコール  ＰＶＡ−６１７（クラレ（株）製）                １０ｇ
水                                                                  ４１０ｇ
・染料定着層Ｃ
カチオン性乾式シリカＡ（平均１次粒子径：７ｎｍ）                      ７０ｇ
酢酸ジルコニウム水溶液（濃度値２０％：日本軽金属（株）製）            １８ｇ
ポリビニルアルコール  ＰＶＡ−６１７（クラレ（株）製）                １０ｇ
四級アンモニウム重合体  DC−902Pく第一工業製薬社製）
水                                                                  ４１０ｇ
・染料定着層Ｄ
カチオン性乾式シリカＡ（平均１次粒子径：７ｎｍ）70g                   ７０ｇ
酢酸ジルコニウム水溶液（濃度値２０％：日本軽金属（株）製）            １８ｇ
θ−アルミナ  ＡＫＰ−Ｇ００８（住友化学工業（株）製）                ７０ｇ
ポリビニルアルコール  ＰＶＡ−６１７（クラレ（株）製）                １０ｇ
水                                                                  ４１０ｇ
・染料定着層Ｅ
カチオン性乾式シリカＡ（平均１次粒子径：７ｎｍ）                      ７０ｇ
酢酸ジルコニウム水溶液（濃度値２０％：日本軽金属（株）製）            １８ｇ
θ−アルミナ  ＡＫＰ−Ｇ００８（住友化学工業（株）製）                ７０ｇ
四級アンモニウム重合体  ＤＣ−９０２Ｐ（５０％水溶液：第一工業製薬（株）製）
１２ｇ
ポリビニルアルコール  ＰＶＡ−６１７（クラレ（株）製）                １０ｇ
水                                                                  ４１０ｇ
・染料定着層Ｆ
カチオン性乾式シリカＡ（平均１次粒子径：７ｎｍ）                      ９０ｇ
ポリビニルアルコール  ＰＶＡ−６１７（クラレ（株）製）                １０ｇ
水                                                                  ４５０ｇ
・染料定着層Ｇ
乾式シリカＡ（未処理品、平均１次粒子径：７ｎｍ）                      ７０ｇ
酢酸ジルコニウム水溶液（濃度値２０％：日本軽金属（株）製）            １８ｇ
ポリビニルアルコール  ＰＶＡ−６１７（クラレ（株）製）                １０ｇ
水                                                                  ４５０ｇ
まず、実施例について説明する。
【実施例１】
【００６４】
支持体５として支持体Ａの片面上に、中間層４として中間層用インキＡを、その乾燥塗布量が２０．０ｇ／ｍ2 となるようにワイヤーバーを用いて塗布し、１００℃で５分間乾燥させた。その後、中間層４上に染料定着層３として染料定着層用インキＡを、その乾燥塗布量が１０ｇ／ｍ2 となるようにワイヤーバーを用いて塗布し、１００℃で３分間乾燥させて、中間層４、染料定着層３からなるインク受容層２を備えた実施例１によるインクジェット用記録媒体１を得た。
【実施例２】
【００６５】
支持体５として支持体Ｂの片面上に、中間層４として中間層用インキＡを、その乾燥塗布量が２０．０ｇ／ｍ2 となるようにワイヤーバーを用いて塗布し、１００℃で５分間乾燥させた。その後、中間層４上に染料定着層３として染料定着層用インキＡを、その乾燥塗布量が１０ｇ／ｍ2 となるようにワイヤーバーを用いて塗布し、１００℃で３分間乾燥させて、中間層４、染料定着層３からなるインク受容層２を備えた実施例２によるインクジェット用記録媒体１を得た。
【実施例３】
【００６６】
支持体５として支持体Ａの片面上に、中間層４として中間層用インキＢを、その乾燥塗布量が２０．０ｇ／ｍ2 となるようにワイヤーバーを用いて塗布し、１００℃で５分間乾燥させた。その後、中間層４上に染料定着層３として染料定着層用インキＡを、その乾燥塗布量が１０ｇ／ｍ2 となるようにワイヤーバーを用いて塗布し、１００℃で３分間乾燥させて、中間層４、染料定着層３からなるインク受容層２を備えた実施例３によるインクジェット用記録媒体１を得た。
【実施例４】
【００６７】
支持体５として支持体Ａの片面上に、中間層４として中間層用インキＡを、その乾燥塗布量が２０．０ｇ／ｍ2 となるようにワイヤーバーを用いて塗布し、１００℃で５分間乾燥させた。その後、中間層４上に染料定着層３として染料定着層用インキＢを、その乾燥塗布量が１０ｇ／ｍ2 となるようにワイヤーバーを用いて塗布し、１００℃で３分間乾燥させて、中間層４、染料定着層３からなるインク受容層２を備えた実施例４によるインクジェット用記録媒体１を得た。
【実施例５】
【００６８】
支持体５として支持体Ａの片面上に、中間層４として中間層用インキＡを、その乾燥塗
布量が２０．０ｇ／ｍ2 となるようにワイヤーバーを用いて塗布し、１００℃で５分間乾燥させた。その後、中間層４上に染料定着層３として染料定着層用インキＣを、その乾燥塗布量が１０ｇ／ｍ2 となるようにワイヤーバーを用いて塗布し、１００℃で３分間乾燥させて、中間層４、染料定着層３からなるインク受容層２を備えた実施例５によるインクジェット用記録媒体１を得た。
【実施例６】
【００６９】
支持体５として支持体Ａの片面上に、中間層４として中間層用インキＡを、その乾燥塗布量が２０．０ｇ／ｍ2 となるようにワイヤーバーを用いて塗布し、１００℃で５分間乾燥させた。その後、中間層４上に染料定着層３として染料定着層用インキＤを、その乾燥塗布量が１０ｇ／ｍ2 となるようにワイヤーバーを用いて塗布し、１００℃で３分間乾燥させて、中間層４、染料定着層３からなるインク受容層２を備えた実施例６によるインクジェット用記録媒体１を得た。
【実施例７】
【００７０】
支持体５として支持体Ａの片面上に、中間層４として中間層用インキＡを、その乾燥塗布量が２０．０ｇ／ｍ2 となるようにワイヤーバーを用いて塗布し、１００℃で５分間乾燥させた。その後、中間層４上に染料定着層３として染料定着層用インキＥを、その乾燥塗布量が１０ｇ／ｍ2 となるようにワイヤーバーを用いて塗布し、１００℃で３分間乾燥させて、中間層４、染料定着層３からなるインク受容層２を備えた実施例７によるインクジェット用記録媒体１を得た。
【００７１】
以下に、比較例について説明する。
＜比較例１＞
支持体５として支持体Ａの片面上に、中間層４として中間層用インキＡを、その乾燥塗布量が２０．０ｇ／ｍ2 となるようにワイヤーバーを用いて塗布し、１００℃で５分間乾燥させた。その後、中間層４上に染料定着層３として染料定着層用インキＦを、その乾燥塗布量が１０ｇ／ｍ2 となるようにワイヤーバーを用いて塗布し、１００℃で３分間乾燥させて、中間層４、染料定着層３からなるインク受容層２を備えた比較例１によるインクジェット用記録媒体１を得た。
＜比較例２＞
支持体５として支持体Ａの片面上に、中間層４として中間層用インキＡを、その乾燥塗布量が２０．０ｇ／ｍ2 となるようにワイヤーバーを用いて塗布し、１００℃で５分間乾燥させた。その後、中間層４上に染料定着層３として染料定着層用インキＧを、その乾燥塗布量が１０ｇ／ｍ2 となるようにワイヤーバーを用いて塗布し、１００℃で３分間乾燥させて、中間層４、染料定着層３からなるインク受容層２を備えた比較例２によるインクジェット用記録媒体１を得た。
＜比較例３＞
支持体５として支持体Ａの片面上に、染料定着層３として染料定着層用インキＡを、その乾燥塗布量が１０ｇ／ｍ2 となるようにワイヤーバーを用いて塗布し、１００℃で３分間乾燥させて、染料定着層３からなるインク受容層２を備えた比較例３によるインクジェット用記録媒体１を得た。
＜比較例４＞
支持体５として支持体Ａの片面上に、中間層４として中間層用インキＡを、その乾燥塗布量が２０．０ｇ／ｍ2 となるようにワイヤーバーを用いて塗布し、１００℃で５分間乾燥させて、比較例４によるインクジェット用記録媒体１を得た。
＜評価画像の測定、評価＞
得られた上記実施例１〜７及び比較例１〜４の各インクジェット記録媒体１に対して、キャノン製インクジェットプリンター（製品名：ＢＪ−Ｆ８７０）を用いて、評価画像を印画形成し、色域再現範囲の確認を行って、画質、鯵み、コックリングを評価した。
【００７２】
光沢度の確認には、６０°光沢度計を用いてインク受容層２表面の光沢度を測定した。色域再現範囲の確認には、グレタグマクベス社製のスペクトロリノを用いた。
【００７３】
評価の基準は以下の通りである。
【００７４】
（光沢度）
未印画部の受像層表面の光沢度を測定した。
Ａ：光沢度は10％以上であり印刷用コート紙と同等の光沢感を持つ。
Ｂ：光沢度は5 ％〜10％であり印刷用コート紙に近い光沢惑を持つ。
Ｃ：光沢度は5 ％未満であり印刷用マットコート紙と同等の光沢感を持つ。
【００７５】
（鯵み）
文字のパターンを数種印画し、目視にて評価を行った。
○：抜き文字や背景のある文字にも鯵みはなく、シャープである。
△：抜き文字や背景のある文字には若干鯵みがあるが、文字は認識できる。
×：単独の文字にも渉みが見られ、実用上不十分である。
【００７６】
（コックリング）
インクジェット用記録媒体１の一面に、濃度の濃いベタパターンを印画し、コックリングを評価した。
○：コックリングは見られない。
×：紙が波打ちした感じとなり、コックリングが見られる。
【００７７】
（色域再現範囲）
色域確認用チャートを印画し、色相測定を行い、オフセット印刷あるいはグラビア印刷の持つ色域再現範囲を網羅することができるかの確認を行った。
Ａ：色域は十分に広く、印刷の色域再現範囲を十分に満たす。
Ｂ：印刷の色域再現範囲を満たすことができる。
Ｃ：色域は狭く、印刷の色域再現範囲を満たすことができない。
【００７８】
（色安定性）
Ｙ（イエロー）、Ｍ（マゼンタ）、Ｃ（シアン）、Ｂｋ（ブラック）、Ｒ（レッド）、Ｇ（グリーン）、Ｂ（ブルー）のベタパターンを印画し、印画後、３０分、１日後に色相を測定し、印画後３０分を基準とした１日後のΔＥを算出した。
Ａ：ΔＥの平均値が３以下であり、色安定性に優れ、印刷校正用途として十分使用できるレベルである。
Ｂ：ΔＥの平均値が５以下であり、色安定性はそこそこであるが、印刷校正用途としては限定される。
Ｃ：ΔＥの平均値が５を超えており、色安定性が悪く、印刷校正用途としての使用は難しい。
【００７９】
評価結果を下記表１に示す。
【００８０】
【表１】
2005035215.tif 000003
【図面の簡単な説明】
【００８１】
【図１】本発明のインクジェット用記録媒体の側断面図。
【符号の説明】
【００８２】
１…インクジェット用記録媒体  ２…インク受容層（インク受像層）
３…染料定着層  ４…中間層  ５…支持体
【図１】
2005035215.tif 000004